(57)【特許請求の範囲】
【請求項１】
別個の電気活性物質を含む２個の電極を有する高性能一次又は二次電気化学発電機であって、該電極は電解液によって共につながり、少なくとも１個の電極の組成物に使用される電気活性物質は遷移金属酸化物、又はリチウム化され若しくは部分的にリチウム化された酸化物で、ＴｉＯ2 ，Ｎｂ2 Ｏ5 ，ＨｆＯ2 ，ＭｎＯ2 ，Ｌｉy ＮｉＯ2 ，Ｌｉy ＣｏＯ2 ，Ｌｉy （ＮｉＣｏ）Ｏ2 若しくはＬｉy Ｍｎ2 Ｏ4 （ここでｙは２以下の数を表わす）の如きであって、１から２５０nmの間のサイズを有するナノ結晶質粒子の形態であり、該粒子は電気的に共に結合していることを特徴とする発電機。
【請求項２】
電気的活性物質のナノ結晶質粒子は該電気的活性物質、炭素粉末及び結合物質のコロイド溶液からの粉状形態で得られた該粒子を含む混合物をペレットの形態に押圧し、次いで減圧下導通支持体上で沈着された該ペレットを乾燥することによって電気的に共に結合したことを特徴とする請求項１記載の電気化学発電機。
【請求項３】
電解液は陽イオンの形態でアルカリ金属又はアルカリ土類金属を含むことを特徴とする請求項１記載の電気化学発電機。
【請求項４】
アルカリ金属は六弗化燐酸塩、六弗化砒酸塩、ビス（トリフルオロメチルスルホニル）イミド、トリフルオロメタンスルホネート、トリス（トリフルオロメチルスルホニル）メチド、四弗化硼酸塩、過塩素酸塩、四塩化アルミン酸塩及び過フルオロブタンスルフェートから選ばれる１個の塩の形態のリチウムであることを特徴とする請求項３記載の電気化学発電機。
【請求項５】
電解液の溶剤はブチロラクトン、テトラヒドロフラン、１，２−ジメトキシエタン、プロピレンカルボネート、エチレンカルボネート、ジメチレンカルボネート、ジエチレンカルボネート、ジエチルエーテル、ジオキサン及びこれらの混合物から選ばれる非プロトン性溶剤であることを特徴とする請求項１記載の電気化学発電機。
【請求項６】
１個又はいづれの２個の電極の電気活性物質はアルカリ金属又はアルカリ土類金属と内位添加化合物（ｉｎｔｅｒｃａｌａｔｅｄ  ｃｏｍｐｏｕｎｄ）を形成することのできるものであることを特徴とする請求項１記載の電気化学発電機。
【請求項７】
１個の電極の電気的活性物質は二酸化チタン（オクタヘドライト）のナノ結晶質粒子から構成されていることを特徴とする請求項６記載の電気化学発電機。
【請求項８】
ナノ結晶質二酸化チタンは陰極の組成物に含まれそしてＬｉy （ＮｉＣｏ）Ｏ2 （ここで、ｙはすでに述べた通りである）は陽極の組成物に含まれ、電解液は５０／５０重量のエチレンカルボネート及びジメトキシエタンの混合物中で１モルのリチウム三弗化メタンスルホンイミドの溶液から構成されていることを特徴とする請求項２記載の電気化学発電機。
【請求項９】
陰極は７０から９５％のナノ結晶質二酸化チタン、２から２０％のグラファイト及び結合剤として１から１０％のエチレンプロピレンジエン単量体を含む混合物の集電器を１０から１００kNcm-2の圧力において押圧し、次いで得られたペレットを約１６０℃で約１２時間減圧下において乾燥して得られたものであることを特徴とする請求項８記載の電気化学発電機。
【請求項１０】
陽極は７０から９０％のＬｉy （ＮｉＣｏ）Ｏ2 （ここで、ｙはすでに述べた通りである）、１から４０％のグラファイト粉末及び結合剤として１から２０％のポリテトラフルオロエチレンを含む混合物の集電器を１０から１００kNcm-2の圧力において押圧し、次いで得られたペレットを約１６０℃で約１２時間減圧下において乾燥して得られたものであることを特徴とする請求項８記載の電気化学発電機。
【発明の詳細な説明】
【０００１】
【産業上の利用分野】
本発明は高性能一次又は二次電気化学発電機に関し、そして特に少なくとも１個の電極は電気的活性物質のナノ結晶質粒子で構成され、該粒子は電気的に共に結合している発電機に関する。
【０００２】
本発明はまた一次又は二次電気化学発電機における陰極又は陽極に使用することのできる強力なイオン交換能力を有するタイプの電極に関する。
本発明はまた選定された電気的活性物質のコロイド溶液からの電極を製造する方法に関する。
【０００３】
本発明者は電気化学発電機の性能、特にエネルギー密度及びパワーを増大させるために、陰極及び陽極を構成する電気的活性物質の組合せの選択、又は使用される溶剤の選定と同様電解液の選定について研究を重ねた。イオン交換を増大させるために、特に電極の確認についての発電機の要素の物理的組成を検討した。
【０００４】
【従来の技術】
米国特許５，２２５，２９６には、例えば陰極及び陽極として使用することのできる炭素電極が記載され、炭素繊維と炭素粉末を共に結合して高多孔質のものが得られ、ここでの粒子のサイズは１０ミクロンのオーダーであるとしている。
【０００５】
米国特許５，２１１，９３３には、電極用の活性物質の粒子は前駆体として同一活性物質のコロイド溶液を使用し、直接該コロイド溶液を焼結するか、又は加熱脱水して得られた粉末を次いで押圧してペレットにすることによって得られる方法が開示されている。この方法によって得られた電気的活性物質の粒子のサイズは、ミクロンのオーダーである。
【０００６】
【発明が解決しようとする課題】
従来技術の公知のものと比較して、本発明は少なくとも１個の電極は１から２５０nm、好ましくは５から５０nmのサイズの粒子の形態で電気的活性物質をその組成物中に有し、該粒子は電気的に共に結合している電気化学発電機を提供するものである。ナノ粒子の形態の電気的活性物質は、例えばコロイド溶液を使用して直接に若しくは親液化して粉末に転換した後、又は他の適当な方法によって得られる。
【０００７】
コロイド溶液を直接使用した場合、被膜を導通支持体上に沈着し、そして短時間焼結を行って電気的に粒子を結合する。焼結によって共に結合された粒子は、１０から１０，０００の高い荒さ係数を有するナノ構造を形成し、この係数が高い値であるとエネルギー貯蔵容量が大きい。この荒さはミクロンの厚さで約１００の値に増加する。従って、５の厚さの層において荒さの係数は５００であり、そして１０の厚さではこの係数は１，０００となる。所望の貯蔵容量の好適な厚さは５から１００の間である。コロイド溶液を親液化によって粉末に転換する場合、この粉末は炭素粉末と結合剤を含む混合物に混入され、次いでペレットに押圧し真空で導通支持体の上で乾燥する。
【０００８】
ナノ粒子の形態の電気的活性物質の組成物である電極は高エネルギー貯蔵容量を提供し、そして一次及び二次電気化学発電機に使用することができる。同様に、この種の電極は水性又は非水性電解液の電気化学発電機に使用することができるが、しかし非プロトン性電解液で用いるのが好ましい。使用される電解液はアルカリ金属又はアルカリ土類金属のイオンを含む電解液が好ましい。好ましい態様として、電解液はリチウムイオンが六弗化燐酸塩、六弗化砒酸塩、ビス（トリフルオロメチルスルホニル）イミド、トリフルオロメタンスルホネート、トリス（トリフルオロメチルスルホニル）メチド、四弗化硼酸塩、過塩素酸塩、四塩化アルミン酸塩、又は過フルオロブタンスルホネートの如きの塩の形態になったものが含まれる。この態様では、電解液の溶剤はブチロラクトン、テトラヒドロフラン、１，２−ジメトキシエタン、プロピレンカルボネート、エチレンカルボネート、ジメチレンカルボネート、ジエチレンカルボネート、ジエチルエーテル、ジオキサラン又はこれら溶剤の混合物の如き非プロトン性溶剤である。
【０００９】
ナノ粒子の形態の少なくとも１個の電極に使用される物質は電気的活性物質であるが、しかし好ましい態様においてはこの物質はアルカリ金属又はアルカリ土類金属と内位添加化合物を形成するようなものが選ばれ、このことによって二次電気化学発電機が提供される。この種の電気的活性物質は、例えば、ＴｉＯ２  ，Ｎｂ２  Ｏ５  ，ＨｆＯ２  ，ＭｎＯ２  ，ＴｉＳ２  ，ＷＳ２  ，ＴｉＳｅ２  ，ＬＩｙ  ＮｉＯ２  ，Ｌｉｙ  ＣｏＯ２  ，Ｌｉｙ  （ＮｉＣｏ）Ｏ２  又はＬｉｙ  Ｍｎ２  Ｏ４  の如き遷移金属の酸化物、カルコーゲン、若しくはセレン化物又はリチウム化若しくは部分的にリチウム化された形態のものから選ばれる。
【００１０】
本発明の好ましい態様として、別個の電極に使用される物質の電気活性に依存する陰極又は陽極とされる電極は、オクタヘドライト又は５０％以上のオクタヘドライトを含むオクタヘドライトとルチルの混合物の形態のナノ粒子の二酸化チタンからのものである。リチウムイオンが存在すると、ナノ結晶質形態の二酸化チタンは内位添加化合物Ｌｉｘ  ＴｉＯ２  （ここで内位添加係数ｘは０．８と１との間の高い値を有する）を形成しやすくなる。ｘが０．８である電池において、平均電圧が１．５ボルトの電池であるとすると、理論的エネルギー密度は４００Ｗ．ｈ．ｋｇ−１である。この種の結果はＷ．Ｊ．Ｍａｃｋｌｉｎ等（Ｓｏｌｉｄ  Ｓｔａｔｅ  Ｉｏｎｉｃｓ  ５３−５６（１９９２）６９４−７００）  が開示したように、内位添加係数が約０．５の値である公知の方法によっては得ることができない。
【００１１】
また、リチウムイオンを内位添加できる電気活性化合物が別個の電極に使用された場合、本発明の電気化学発電機は、Ｍ．Ａｒｍａｎｄ  （Ｍａｔｅｒｉａｌｓ  ｆｏｒ  Ａｄｖａｎｃｅｄ  Ｂａｔｔｅｒｉｅｓ，  Ｄ．  Ｗ．  Ｍｕｒｐｈｙ等編、１４５  頁、Ｐｌｅｎｕｍ  Ｐｒｅｓｓ，  Ｎｅｗ  Ｙｏｒｋ，  １９８０）  によって始めて公表された原則“ｒｏｃｋｉｎｇ  ｃｈａｉｒ”の形態の二次（再充電）発電機となる。
【００１２】
【課題を解決するための手段】
本発明の電気化学発電機に使用する電極は、コロイド溶液を焼結して得たナノ粒子の形態の二酸化チタン（ＴｉＯ２  、オクタヘドライト）の被膜を導電面に設けた支持体から成る約０．５ｃｍ２  の電極を有する実験室規模の電池を使用して評価を行った。使用した電解液はプロピレンカルボネート中１モルのＬｉＣｌＯ４  溶液である。最後に、この電池には白金の対向電極及びＡｇ／ＡｇＣｌの参照電極を用いた。
【００１３】
二酸化チタンのコロイド溶液は四イソプロポキシチタンを加水分解し、２００℃で１２時間オートクレーブ処理をし、次いで導通支持体上に被膜が沈着するための適当な粘度になるまで２５℃で真空下水を蒸発して得られた。このようにして得られた被膜は、４５０℃で３０分間焼結してナノ粒子が電気的に共に結合するようにした。このようにして粒子のサイズが約１０ｎｍである約１０の厚さの構造物を得た。この電極を放電すると、次の反応式（１）に従って、ＴｉＯ２  のナノ構造の被膜が高エネルギー容量を得るために必要なリチウムの量が可逆的且つ急速に内位添加することになる。
【化１】
0003602591.tif 000002
【００１４】
この可逆的且つ急速な効果は、０．５ｍＶ−Ｓ−１の走査速度で図１の電圧曲線によってはっきりと目視できる。可逆反応（１）に従い、Ｌｉ＋  イオンがＴｉＯ２  の構造に内位添加することによって陰極はピークとなり、一方電解液のＴｉＯ２  被膜のＬｉ＋  イオンが除去されて陽極はピークになる。電荷が増加した場合、この周期によって貯えられた充電はそれぞれ０．９Ｃ．ｃｍ−２となり、減少した場合１．０Ｃ．ｃｍ−２となる。陰極に沈着したＴｉＯ２  の全体量を見ると、このことは内部添加係数×＝０．８に相当する。
【００１５】
蒸気層方法によって導通支持体上に二酸化チタンの被膜を沈着する同じ実験を繰返し、そしてナノ粒子構造ではない平滑面を有するもので、これはそれぞれ陰極電荷は１．００．１０−３Ｃ．ｃｍ−２及び陽極電荷は１．３３．１０−３Ｃ．ｃｍ−２と測定され、これらは約１００倍劣る弱い電荷容量であった。この比較の試みは、少なくとも１個の電極に使用される電気的活性物質はナノ粒子の性質を有することが極めて重要であることを証明している。
【００１６】
図２に示したようなボタン型蓄電池の形態の本発明の二次電気化学発電機の態様である次に示す実施例は、本発明の範囲から逸脱することなく製造される他のタイプの蓄電池であることは理解されて良いであろう。
【００１７】
この種のタイプの蓄電池は、低部にハウジング１及び上部にふた２を有し、そして密封リング３によってハウジングから電気的に絶縁されている。これら３つの要素は、ハウジング１の上に導通支持体としての陰極４の電気活性物質、ふた２の内部に導通支持体としての陽極５の電気活性物質、この２個の電極はリザーバー６と形成する非導電性多孔質物質に任意に浸漬された電解液によって電気的に結合されており、リザーバー６と陰極４の間に多孔質セパレーター７を間に設けることも可能であることを明らかにしている。
【００１８】
【実施例】
次の例は、電気活性物質のナノ粒子が焼結又は押圧のいづれかによって電気的に結合される２つの態様を明らかにするものである。
【００１９】
例  １
第１の態様に従い、陽極の電気活性物質として、焼結によりナノ粒子の形態で電気的に共に結合した二酸化チタン（オクタヘドライト）を有する“ｒｏｃｋｉｎｇ  ｃｈａｉｒ”形態の二次電気化学発電機を準備した。この目的のために、四イソプロポキシチタンの溶液を加水分解して得た二酸化チタンのコロイド溶液の被覆を２００℃でオートクレーブ処理し、ふた２の底部に沈着したもので約１ｃｍ２  の表面を有し、該被膜は次いで４５０℃で焼結されたものである。このようにして得たナノ構造の被膜は３．５の厚さであって、二酸化チタンの粒子は８から１２ｎｍの間のサイズを有していた。陰極に使用される電気活性物質はリチウム二酸化コバルトＬｉｙ  ＣｏＯ２  であり、そして電解液はエチレンカルボネート及び１，２−ジメトキシエタン（５０／５０  Ｗ／Ｗ）の混合液中１モルのＬｉＮ（ＣＦ３  ＳＯ２  ）２  溶液である。
【００２０】
充電の課程で、リチウムイオンは二酸化チタンのナノ構造被膜に内位添加してＬｉｘ  ＴｉＯ２  を生ずる。放電課程で陰極は次の式（２）に従って作用し、Ｌｉｘ  ＴｉＯ２  から遊離したリチウムイオンはリチウム化二酸化コバルトに内位添加する。
【化２】
0003602591.tif 000003
【００２１】
図３は１０ｋの抵抗を通過して得た長時間にわたる曲線である。この曲線はシャープであって、可逆電気化学発電機であるのが特徴である。充電／放電を繰返すと、その容量は２４０回の周期後に１０％以内に一定となることが明らかになった。
【００２２】
例  ２
第２の態様に従い、陽極の電気活性物質として、炭素粉末及び結合剤と共に押圧して電気的に共に結合したナノ粒子の形態の二酸化チタン（オクタヘドライト）を有する“ｒｏｃｋｉｎｇ  ｃｈａｉｒ”形態の二次電気化学発電機を準備した。この目的のために、まず例１に示したようにして得られたコロイド溶液を親液性化して二酸化チタンのナノ粒子の粉末を得た。
【００２３】
ｐＨ１．０における５重量％の二酸化チタンのコロイド水性溶液を２００℃のオレートクレーブ中で１２時間処理し、次いで１０重量％になるまで３０℃において真空下で濃縮した。この２００ｇの溶液に撹拌しながらイソプロパノールを加えて６００ｇの溶液とし、次いで二酸化チタンのナノ粒子に注意深く再分散するため２０分間超音波処理を行った。
【００２４】
真空ポンプ（２段階、４ｍ３  ／ｈ）及び２つの液体窒素トラップであって、その１つは水及びイソプロパノール用であって、球形ガラスジョイント及びＶｉｔｏｎシールをした４２５０ｍｌフラスコ用のガラス支持体に接合した装置を使用して、親液化を行った。前記の溶液１５０ｇをスプレー形式の液体窒素で維持されたフラスコに導入した。このフラスコを真空装置に導入した後、ポンプを始動させた。初期圧は０．２ｍｂａｒであって、０．１ｍｂａｒになるまで冷却を行った。
【００２５】
二酸化チタンの乾燥粉末が得られるまで７２時間親液化を行い、この場合の最終圧力は約０．０１ｍｂａｒであった。このようにして得られた粉末を、７０から９５％、好ましくは８８％の二酸化チタン、２から２０％、好ましくは１０％の約１０の粒度を有するグラファイト及びシクロヘキサンで湿潤された１から１０％好ましくは２％のエチレンプロピレンジエン単量体を含んだペーストにする。このようにして得られたペーストを次いで９０℃で５時間乾燥し、そして約３の粒子が得られるまでボールミルの中で粉末化した。このようにして得られた１０９ｍｇの粉末を１０から１００ｋＮｃｍ−２、好ましくは４０ｋＮｃｍ−２の圧力で押圧し、１２．４ｍｍの直径及び０．４０ｍｍの厚さのペレットに成形した。この得られたペレットを陽極の集電器に適用し、そして１６０℃で１２時間真空下で乾燥した。
【００２６】
陰極に使用される電気活性物質はＬｉｙ  （ＮｉＣｏ）Ｏ２  であって、上に述べた方法に従って製造したペレットの形態のものである。この目的のために、７０から９０％、好ましくは８０％のＬｉｙ  （ＮｉＣｏ）Ｏ２  、１から４０％、好ましくは１０％のグラファイト及び１０％のポリテトラフルオロエチレンを十分に混合し、そして得られた生成物を１０から１００ｋＮｃｍ−２、好ましくは７０ｋＮｃｍ−２の圧力で押圧して１２．４ｍｍの直径及び０．３２ｍｍの厚さのペレットとし、次いで陰極の集電器に適用して１６０℃で乾燥した。使用した電解液は例１のものと同じであって、ポリプロピレン繊維に含浸され、また多孔質ポリプロピレンセパレーターは陰極と電解液で含浸された繊維との間に設けた。
【００２７】
この第２の態様の電気化学発電機は０．５ｍＡの一定充電流及び放電流が充電／放電を行い、最大電圧２．３Ｖになるまで充電を上げそして最低電圧１Ｖにおいて放電を停止した。図４は１５回の周期後の充電／放電曲線を示す例である。
【００２８】
比較のため、二酸化チタンのナノ粒子に代えて市場で入手したもの、例えばＦｌｕｋａＡＧ．（Ｂｕｃｈｓ）が供給しているものを使用し、上で述べたと同様にして電気化学発電機を準備した。図５は本発明の発電機を２３回の周期を繰返した充電容量を実線で示すもので、一方比較例の発電機をこれと比較するため点線で示した。この曲線は、一方では容量がより高くそして他方ではこの容量は周期の課程で実質的に一定であるのに対し、比較例の発電機の容量はより弱く、そして周期を重ねるに従い実質的に非常に減少していく。
【００２９】
本発明の電気化学発電機の初期特徴の維持は、充電容量と放電容量との割合ｋの経過を示す図６の曲線からも確認され、ここでの割合ｋは電気化学発電機の周期性能を表わすことになる。
【００３０】
例  ３
例２の第２の態様の応用例として、８８％の二酸化チタンのナノ粒子、１０％のグラファイト及び２％のポリテトラフルオロエチレンから成る初期混合物から得られた陽極ペレットを４０ｋＮｃｍ−２で押圧して７０ｍｇの粉末混合物とし、次いでこのペレットを集電器として作用するステンレス鋼の２個の金属格子の間に設けた。陰極及び電解液は例２で使用したものと同じである。このようにして得られた電気化学発電機を、例２のそれと同じ条件下充電／放電の周期を繰返した。記録したこの結果を図７及び図８の曲線で示すが、ここでは７１回に及ぶ周期の容量の経過及び充電容量と放電容量との割合ｋの経過に相応してそれぞれ表わしている。これらの曲線は、このようにして得られた発電機が大容量及びすぐれた周期性能を有することを明らかにしている。
【００３１】
本発明の範囲内において、例えば少なくとも１個の電極の電気活性物質が該物質のナノ粒子から成る場合であって、陰極及び陽極、又は別個の極に対し電気活性物質の別個の組合せを選定して一次又は二次電気化学発電機を構成することは可能である。
【図面の簡単な説明】
【図１】図１は電極の１個がナノ粒子の形態の二酸化チタン（オクタヘドライト）から成る電池を用いて得た電圧曲線である。
【図２】図２は内部層の部分的配列を明らかにした本発明の電気化学発電機の側面図である。
【図３】図３は本発明の電気化学発電機の第一の態様の放電曲線である。
【図４】図４は本発明の電気化学発電機の第二の態様の放電曲線である。
【図５】図５はナノ粒子の形態でない同じ電気活性物資を用いた発電機と比較し、充電／放電の周期数を函数とした第二の態様の容量の経過を示す。
【図６】図６は周期数を函数として第二の態様の充電容量と放電容量の割合の変化を示す。
【図７】図７は周期数を函数とした第二の態様の変形の容量の経過を示す。
【図８】図８は周期数を函数とした第二の態様の変形の充電容量及び放電容量の割合の経過を示す。
【符号の説明】
１…ハウジング
２…ふた
３…密封リング
４…陰極
５…陽極
６…リザーバー
７…気孔性セパレーター
【図１】
0003602591.tif 000004
【図２】
0003602591.tif 000005
【図３】
0003602591.tif 000006
【図４】
0003602591.tif 000007
【図５】
0003602591.tif 000008
【図６】
0003602591.tif 000009
【図７】
0003602591.tif 000010
【図８】
0003602591.tif 000011